(57)【特許請求の範囲】
【請求項１】
強化繊維糸と、該強化繊維糸に含浸された樹脂組成物とで構成される繊維強化樹脂中空円筒体であって、
前記強化繊維糸の繊維径Ｄが１０．０〜１８．０μｍの範囲にあり、前記強化繊維糸の重量Ｔが１００〜１５００ｔｅｘの範囲にあり、前記繊維強化樹脂中空円筒体における前記強化繊維糸の体積含有率Ｖが４０．０〜８０．０％の範囲にあり、
前記Ｄ、Ｔ及びＶが下記式（１）を満たし、
前記強化繊維糸が、ガラス繊維糸であり、
前記ガラス繊維糸が、ガラス繊維の全量に対し、酸化物換算で、５２．０〜５６．０質量％の範囲のＳｉＯ２と、１２．０〜１６．０質量％の範囲のＡｌ２Ｏ３と、合計で２０．０〜２５．０質量％の範囲のＭｇＯ及びＣａＯと、５．０〜１０．０質量％の範囲のＢ２Ｏ３とを含む組成を備え、
前記繊維強化樹脂中空円筒体の最大せん断応力が３００ＭＰａ以上であり、かつ、前記繊維強化樹脂中空円筒体のせん断弾性率が１１．０ＧＰａ以上であることを特徴とする繊維強化樹脂中空円筒体。
０．０９０≦Ｔ１／４×Ｖ／Ｄ３≦０．１５５・・・（１）
【請求項２】
請求項１記載の繊維強化樹脂中空円筒体において、前記Ｄが１０．５〜１６．０μｍの範囲にあり、前記Ｔが１５０〜１１００ｔｅｘの範囲にあり、前記Ｖが５５．０〜７５．０％の範囲にあり、前記Ｄ、Ｔ及びＶが下記式（２）を満たすことを特徴とする繊維強化樹脂中空円筒体。
０．１１１≦Ｔ１／４×Ｖ／Ｄ３≦０．１２７・・・（２）
【請求項３】
請求項２記載の繊維強化樹脂中空円筒体において、前記Ｄ、Ｔ及びＶが、下記式（３）を満たすことを特徴とする繊維強化樹脂中空円筒体。
０．１１５≦Ｔ１／４×Ｖ／Ｄ３≦０．１２５・・・（３）
【請求項４】
請求項１乃至請求項３のいずれか１項記載の繊維強化樹脂中空円筒体において、前記Ｄが、１２．０〜１５．０μｍの範囲にあり、前記Ｔが３５０〜９５０ｔｅｘの範囲にあり、前記Ｖが５７．５〜７０．０％の範囲にあることを特徴とする繊維強化樹脂中空円筒体。
【請求項５】
請求項１乃至請求項４のいずれか１項記載の繊維強化樹脂中空円筒体において、複数の前記強化繊維糸が、前記繊維強化樹脂中空円筒体中で螺旋状にかつ互いに交差する方向に配設されていることを特徴とする繊維強化樹脂中空円筒体。
【請求項６】
請求項５記載の繊維強化樹脂中空円筒体において、フィラメントワインディング成形品であることを特徴とする繊維強化樹脂中空円筒体。
【請求項７】
請求項１乃至請求項６のいずれか１項記載の繊維強化樹脂中空円筒体からなることを特徴とするシャフト材。
【請求項８】
請求項１乃至請求項６のいずれか１項記載の繊維強化樹脂中空円筒体からなることを特徴とするエネルギー吸収部材。
【請求項９】
請求項８記載のエネルギー吸収部材において、前記繊維強化樹脂中空円筒体は上端部又は下端部に、端面に向かって次第に縮径するテーパ―部を備えることを特徴とするエネルギー吸収部材。
【発明の詳細な説明】
【技術分野】
【０００１】
本発明は、繊維強化樹脂中空円筒体に関する。
【背景技術】
【０００２】
軽量化及び、軽量化による燃費向上、排気ガス削減のために、自動車の部材を形成している金属材料を、軽量な繊維強化樹脂材料で代替することが広く検討されている。前記自動車の部材として、例えば、ドライブシャフト、プロペラシャフト、クラッシュボックス等の中空円筒体を挙げることができる。【０００３】
従来、前記中空円筒体を形成する繊維強化材料として、フィラメントワインディング成形品が知られている（例えば、特許文献１参照）。
【先行技術文献】
【特許文献】
【０００４】
【特許文献１】特開平６−１４３２７３号公報
【発明の概要】
【発明が解決しようとする課題】
【０００５】
しかしながら、従来のフィラメントワインディング成形品では、自動車のシャフトのような強いねじりを受ける部材に用いた場合には比較的容易に破壊が生じるという不都合がある。【０００６】
本発明は、かかる不都合を解消して、ねじりへの耐性が強く、しかもクラッシュボックスのようなエネルギー吸収部材への使用も可能な衝撃エネルギー吸収性を備える繊維強化樹脂中空円筒体を提供することを目的とする。
【課題を解決するための手段】
【０００７】
かかる目的を達成するために、本発明の繊維強化樹脂中空円筒体は、強化繊維糸と、該強化繊維糸に含浸された樹脂組成物とで構成される繊維強化樹脂中空円筒体であって、前記強化繊維糸の繊維径Ｄが１０．０〜１８．０μｍの範囲にあり、前記強化繊維糸の重量Ｔが１００〜１５００ｔｅｘの範囲にあり、前記繊維強化樹脂中空円筒体における前記強化繊維糸の体積含有率Ｖが４０．０〜８０．０％の範囲にあり、前記Ｄ、Ｔ及びＶが下記式（１）を満たし、前記強化繊維糸が、ガラス繊維糸であり、前記ガラス繊維糸が、ガラス繊維の全量に対し、酸化物換算で、５２．０〜５６．０質量％の範囲のＳｉＯ２と、１２．０〜１６．０質量％の範囲のＡｌ２Ｏ３と、合計で２０．０〜２５．０質量％の範囲のＭｇＯ及びＣａＯと、５．０〜１０．０質量％の範囲のＢ２Ｏ３とを含む組成を備え、前記繊維強化樹脂中空円筒体の最大せん断応力が３００ＭＰａ以上であり、かつ、前記繊維強化樹脂中空円筒体のせん断弾性率が１１．０ＧＰａ以上であることを特徴とする。
【０００８】
０．０９０≦Ｔ１／４×Ｖ／Ｄ３≦０．１５５・・・（１）
本発明の繊維強化樹脂中空円筒体によれば、前記Ｄ、Ｔ及びＶが前記式（１）を満たすことにより、最大せん断応力を３００ＭＰａ以上かつ、せん断弾性率を１１．０ＧＰａ以上にすることができるので、強いねじりへの耐性と、エネルギー吸収部材へ使用可能な衝撃エネルギー吸収性を得ることができる。【０００９】
本発明の繊維強化樹脂中空円筒体においては、前記Ｄが１０．５〜１６．０μｍの範囲にあり、前記Ｔが１５０〜１１００ｔｅｘの範囲にあり、前記Ｖが５５．０〜７５．０％の範囲にあり、前記Ｄ、Ｔ及びＶが下記式（２）を満たすことが好ましい。【００１０】
０．１１１≦Ｔ１／４×Ｖ／Ｄ３≦０．１２７・・・（２）
本発明の繊維強化樹脂中空円筒体によれば、前記Ｄ、Ｔ及びＶが前記式（２）を満たすことにより、最大せん断応力を３３０ＭＰａ以上かつ、せん断弾性率を１２．０ＧＰａ以上にすることができるので、より強いねじりへの耐性と、より大きな衝撃エネルギー吸収性を得ることができる。【００１１】
本発明の繊維強化樹脂中空円筒体においては、前記Ｄ、Ｔ及びＶが、下記式（３）を満たすことがさらに好ましい。【００１２】
０．１１５≦Ｔ１／４×Ｖ／Ｄ３≦０．１２５・・・（３）
本発明の繊維強化樹脂中空円筒体によれば、前記Ｄ、Ｔ及びＶが前記式（３）を満たすことにより、最大せん断応力を３３５ＭＰａ以上かつ、せん断弾性率を１３．０ＧＰａ以上にすることができるので、さらに強いねじりへの耐性と、さらに大きな衝撃エネルギー吸収性を得ることができる。【００１３】
また、本発明の繊維強化樹脂中空円筒体は、前記Ｄが、１２．０〜１５．０μｍの範囲にあり、前記Ｔが３５０〜９５０ｔｅｘの範囲にあり、前記Ｖが５７．５〜７０．０％の範囲にあることが好ましい。本発明の繊維強化樹脂中空円筒体によれば、前記Ｄ、Ｔ及びＶが前記範囲にあることにより、優れた衝撃エネルギー吸収性を得ることができる。【００１４】
また、本発明の繊維強化樹脂中空円筒体においては、複数の前記強化繊維糸が、前記繊維強化樹脂中空円筒体中で螺旋状にかつ互いに交差する方向に配設されていることが好ましい。
【００１５】
また、本発明の繊維強化樹脂中空円筒体は、フィラメントワインディング成形品とすることができる。【００１６】
本発明のシャフト材は、前記本発明の繊維強化樹脂中空円筒体からなることを特徴とする。【００１７】
また、本発明のエネルギー吸収部材は、前記本発明の繊維強化樹脂中空円筒体からなることを特徴とする。【００１８】
本発明のエネルギー吸収部材において、前記繊維強化樹脂中空円筒体は上端部又は下端部に、端面に向かって次第に縮径するテーパ―部を備えることが好ましい。
【発明を実施するための形態】
【００１９】
次に、本発明の実施の形態についてさらに詳しく説明する。
【００２０】
本実施形態の繊維強化樹脂中空円筒体は、強化繊維糸と、該強化繊維糸に含浸された樹脂組成物とで構成される繊維強化樹脂中空円筒体であって、前記強化繊維糸の繊維径Ｄが１０．０〜１８．０μｍの範囲にあり、前記強化繊維糸の重量Ｔが１００〜１５００ｔｅｘの範囲にあり、前記繊維強化樹脂中空円筒体における前記強化繊維糸の体積含有率Ｖが４０．０〜８０．０％の範囲にあり、前記Ｄ、Ｔ及びＶが下記式（１）を満たし、前記強化繊維糸が、ガラス繊維糸であり、前記ガラス繊維糸が、ガラス繊維の全量に対し、酸化物換算で、５２．０〜５６．０質量％の範囲のＳｉＯ２と、１２．０〜１６．０質量％の範囲のＡｌ２Ｏ３と、合計で２０．０〜２５．０質量％の範囲のＭｇＯ及びＣａＯと、５．０〜１０．０質量％の範囲のＢ２Ｏ３とを含む組成を備え、前記繊維強化樹脂中空円筒体の最大せん断応力が３００ＭＰａ以上であり、かつ、前記繊維強化樹脂中空円筒体のせん断弾性率が１１．０ＧＰａ以上である。
【００２１】
０．０９０≦Ｔ１／４×Ｖ／Ｄ３≦０．１５５・・・（１）
本実施形態の繊維強化樹脂中空円筒体は、強いねじりへの耐性と、エネルギー吸収部材へ使用可能な衝撃エネルギー吸収性を得るという観点から、前記Ｄが１０．５〜１６．０μｍの範囲にあり、前記Ｔが１５０〜１１００ｔｅｘの範囲にあり、前記Ｖが５５．０〜７５．０％の範囲にあり、前記Ｄ、Ｔ及びＶが下記式（２）を満たすことが好ましく、前記Ｄ、Ｔ及びＶが、下記式（３）を満たすことがさらに好ましく、下記式（４）を満たすことが特に好ましい。前記Ｄ、Ｔ及びＶが前記式（４）を満たすことにより、最大せん断応力を３５０ＭＰａ以上かつ、せん断弾性率を１３．０ＧＰａ以上にすることができるので、特に強いねじりへの耐性と、特に大きな衝撃エネルギー吸収性を得ることができる。
【００２２】
０．１１１≦Ｔ１／４×Ｖ／Ｄ３≦０．１２７・・・（２）
０．１１５≦Ｔ１／４×Ｖ／Ｄ３≦０．１２５・・・（３）
０．１１８≦Ｔ１／４×Ｖ／Ｄ３≦０．１２４・・・（４）
また、本実施形態の繊維強化樹脂中空円筒体は、優れた衝撃エネルギー吸収性を得るという観点から、前記Ｄが、１２．０〜１５．０μｍの範囲にあり、前記Ｔが３５０〜９５０ｔｅｘの範囲にあり、前記Ｖが５７．５〜７０．０％の範囲にあることが好ましく、前記Ｄが、１３．５〜１４．５μｍの範囲にあり、前記Ｔが５８０〜９５０ｔｅｘの範囲にあることがさらに好ましく、前記Ｔが、７００〜９００ｔｅｘの範囲にあることが特に好ましい。
【００２３】
なお、本実施形態の繊維強化樹脂中空円筒体において、前記強化繊維糸が、複数のフィラメントが集束されて構成される場合には、前記強化繊維糸の繊維径Ｄは、通常円形の断面形状を備える、前記フィラメントの直径を意味する。前記フィラメントの直径は、ＪＩＳ  Ｒ  ３４２０：２０１３に準拠して測定することができる。なお、前記フィラメントが、円形以外の断面形状（例えば、楕円形、長円形、長方形、繭形）を備える場合には、繊維径Ｄは、当該断面形状の面積と同じ面積を有する円の直径を意味する。ここで、前記フィラメントが円形以外の扁平な断面形状をとる場合、その短径（短辺）に対する、長径（長辺）の比（長径／短径）は、例えば、１．２〜１０．０の範囲にあり、好ましくは、２．０〜６．０の範囲にある。また、前記強化繊維糸が、複数種類の強化繊維糸からなる場合には、各強化繊維糸の繊維径の数平均値を、繊維径Ｄとする。
【００２４】
本実施形態の繊維強化樹脂中空円筒体において、前記強化繊維糸の重量Ｔは、ＪＩＳ  Ｒ  ３４２０：２０１３に準拠して測定することができる。なお、前記強化繊維糸が、複数種類の強化繊維糸からなる場合には、各強化繊維糸の重量の数平均値を、重量Ｔとする。
【００２５】
なお、強化繊維糸が無機繊維である場合、繊維強化樹脂中空円筒体を、例えば、３００〜６００℃のマッフル炉で２〜２４時間程度加熱することで、繊維強化樹脂中空円筒体から、樹脂組成物を含む有機物が付着していない強化繊維糸を取り出すことができ、この強化繊維糸を用いて、前記繊維径Ｄ及び重量Ｔを測定することができる。
【００２６】
本実施形態の繊維強化樹脂中空円筒体において、前記体積含有率Ｖは、ＪＩＳ  Ｋ  ７０５３：１９９９に準拠して測定することができる。
【００２７】
また、本実施形態の繊維強化樹脂中空円筒体において、前記強化繊維糸としては、例えば、ガラス繊維糸、炭素繊維糸、アラミド繊維糸、アルミナ繊維糸を挙げることができ、これらを組み合わせて用いることもできる。汎用性、不燃性、絶縁性及び衝撃エネルギー吸収性に優れることからは、前記強化繊維糸としては、ガラス繊維糸を好ましく用いることができる。ここで、ガラス繊維糸は、円形断面を備えるガラスフィラメントが集束されて構成されるガラス繊維糸であっても、円形以外の断面（例えば、楕円形、長円形、長方形、繭形等の扁平断面、好ましくは、長円形断面）を備えるガラスフィラメントが集束されて構成されるガラス繊維糸であってもよい。汎用性の観点からは、ガラス繊維糸は、円形断面を備えるガラスフィラメントが集束されて構成されるガラス繊維糸であることが好ましい。また、複数種の強化繊維糸を組み合わせて用いる場合には、機械的強度、ねじり耐性及び衝撃エネルギー吸収性のバランスに優れることから、ガラス繊維糸と炭素繊維糸とを組み合わせて用いることが好ましい。ガラス繊維糸と炭素繊維糸とを組み合わせて用いる場合、本実施形態の繊維強化樹脂中空円筒体は、例えば、ガラス繊維糸で構成される層を内層として含み、炭素繊維糸で構成される層を外層として含むことができる。ここで、経済性と機械的強度との両立の観点からは、炭素繊維糸で構成される層の数を、全体の層数に対して、１０〜５０％にすることが好ましい。
【００２８】
また、本実施形態の繊維強化樹脂中空円筒体において、複数の前記強化繊維糸が、前記繊維強化樹脂中空円筒体中で螺旋状にかつ互いに交差する方向に配設されていることが好ましい。ここで、互いに交差する前記強化繊維糸の交差角度は、例えば、６０〜１６０°であり、好ましくは、８０〜１３０°である。
【００２９】
前記ガラス繊維糸は、最も汎用的であるＥガラス組成（ガラス繊維の全量に対し、酸化物換算で、５２．０〜５６．０質量％の範囲のＳｉＯ２と、１２．０〜１６．０質量％の範囲のＡｌ２Ｏ３と、合計で２０．０〜２５．０質量％の範囲のＭｇＯ及びＣａＯと、５．０〜１０．０質量％の範囲のＢ２Ｏ３とを含む組成）を備えるガラス繊維糸（Ｅガラス繊維糸）である。
【００３０】
前記ガラス繊維糸において、前述した各成分の含有量の測定は、軽元素であるＬｉについてはＩＣＰ発光分光分析装置を用いて、その他の元素は波長分散型蛍光Ｘ線分析装置を用いて行うことができる。
【００３１】
測定方法としては、初めに、繊維強化樹脂中空円筒体、又は、繊維強化樹脂中空円筒体から分離させたガラス繊維糸を、例えば、３００〜６００℃のマッフル炉で２〜２４時間程度加熱する等して、有機物を除去する。次いで、ガラス繊維糸を白金ルツボに入れ、電気炉中で１５５０℃の温度に６時間保持して撹拌を加えながら溶融させることにより、均質な溶融ガラスを得る。次に、得られた溶融ガラスをカーボン板上に流し出してガラスカレットを作製した後、粉砕し粉末化する。軽元素であるＬｉについてはガラス粉末を酸で加熱分解した後、ＩＣＰ発光分光分析装置を用いて定量分析する。その他の元素はガラス粉末をプレス機で円盤状に成形した後、波長分散型蛍光Ｘ線分析装置を用いて定量分析する。これらの定量分析結果を酸化物換算して各成分の含有量及び全量を計算し、これらの数値から前述した各成分の含有量（質量％）を求めることができる。
【００３２】
前記ガラス繊維糸は、以下のように製造される。初めに、ガラス原料となる鉱石に含まれる成分と各成分の含有率、及び、溶融過程における各成分の揮発量に基づき、前述の組成となるように調合されたガラス原料（ガラスバッチ）を溶融炉に供給し、例えば、１４５０〜１５５０℃の範囲の温度で溶融する。次に、溶融されたガラスバッチ（溶融ガラス）を所定の温度に制御された、ブッシングの４００〜８０００個のノズルチップから引き出して、急冷することで、ガラスフィラメントを形成する。次に、形成されたガラスフィラメントに、塗布装置であるアプリケーターを用いて集束剤又はバインダーを塗布し、集束シューを用いて、ガラスフィラメント４００〜８０００本を集束させながら、巻取り機を用いて、チューブに高速で巻取ることで、ガラス繊維糸（ガラスダイレクトロービングともいう）が得られる。また、溶融ガラスをブッシングの２００〜４０００個のノズルチップから引き出し、急冷して、ガラスフィラメントを形成し、ガラスフィラメントに集束剤又はバインダーを塗布し、ガラスフィラメント２００〜４０００本を集束させて、チューブに巻き取ることでガラス繊維ストランドを得て、チューブから解舒しながら、このガラス繊維ストランド２〜４０本を引き揃えることでも、ガラス繊維糸（ガラス合糸ロービングともいう）が得られる。ここで、ガラス繊維糸としては、開繊性及び樹脂含浸性に優れるため、ガラスダイレクトロービングであることが好ましい。
【００３３】
本実施形態の繊維強化樹脂中空円筒体において、前記樹脂組成物の含浸性を高めるために、前記強化繊維糸の表面は、有機物によって表面処理されていてもよい。
【００３４】
前記強化繊維糸の表面処理に用いる有機物としては、シランカップリング剤、エポキシ樹脂、酢酸ビニル樹脂、酢酸ビニルと他の単量体との共重合樹脂、ウレタン樹脂を挙げることができる。
【００３５】
前記強化繊維糸の表面処理は、例えば、強化繊維糸がガラス繊維糸である場合には、前述のガラス繊維糸の製造時に、集束剤又はバインダーとして、有機物を含む処理液をガラス繊維糸に塗布することにより行うことができる。
【００３６】
本実施形態の繊維強化樹脂中空円筒体において、前記樹脂組成物は、樹脂のみであってもよく、樹脂と添加剤とを含んでもよい。また、前記樹脂は、熱硬化性樹脂でも熱可塑性樹脂でもよい。
【００３７】
ここで、前記熱硬化性樹脂としては、不飽和ポリエステル樹脂、ビニルエステル樹脂、エポキシ（ＥＰ）樹脂、メラミン（ＭＦ）樹脂、フェノール樹脂（ＰＦ）、ウレタン樹脂（ＰＵ）、ポリイソシアネート、ポリイソシアヌレート、ポリイミド（ＰＩ）、ユリア（ＵＦ）樹脂、シリコン（ＳＩ）樹脂、フラン（ＦＲ）樹脂、ベンゾグアナミン（ＢＲ）樹脂、アルキド樹脂、キシレン樹脂、ビスマレイミドトリアジン（ＢＴ）樹脂、ジアリルフタレート樹脂（ＰＤＡＰ）等を挙げることができる。
【００３８】
具体的に、不飽和ポリエステルとしては、脂肪族不飽和ジカルボン酸と脂肪族ジオールをエステル化反応させることで得られる樹脂が挙げられる。
【００３９】
ビニルエステル樹脂としては、ビス系ビニルエステル樹脂、ノボラック系ビニルエステル樹脂が挙げられる。
【００４０】
エポキシ樹脂としては、ビスフェノールＡ型エポキシ樹脂、ビスフェノールＦ型エポキシ樹脂、ビスフェノールＥ型エポキシ樹脂、ビスフェノールＳ型エポキシ樹脂、ビスフェノールＭ型エポキシ樹脂（４，４'−（１，３−フェニレンジイソプロピリデン）ビスフェノール型エポキシ樹脂）、ビスフェノールＰ型エポキシ樹脂（４，４'−（１，４−フェニレンジイソプロピリデン）ビスフェノール型エポキシ樹脂）、ビスフェノールＺ型エポキシ樹脂（４，４'−シクロヘキシリデンビスフェノール型エポキシ樹脂）、フェノールノボラック型エポキシ樹脂、クレゾールノボラック型エポキシ樹脂、テトラフェノール基エタンノボラック型エポキシ樹脂，縮合環芳香族炭化水素構造を有するノボラック型エポキシ樹脂、ビフェニル型エポキシ樹脂、キシリレン型エポキシ樹脂やフェニルアラルキル型エポキシ樹脂などのアラルキル型エポキシ樹脂、ナフチレンエーテル型エポキシ樹脂、ナフトール型エポキシ樹脂、ナフタレンジオール型エポキシ樹脂、２官能ないし４官能エポキシ型ナフタレン樹脂、ビナフチル型エポキシ樹脂、ナフタレンアラルキル型エポキシ樹脂、アントラセン型エポキシ樹脂、フェノキシ型エポキシ樹脂、ジシクロペンタジエン型エポキシ樹脂、ノルボルネン型エポキシ樹脂、アダマンタン型エポキシ樹脂、フルオレン型エポキシ樹脂等が挙げられる。
【００４１】
メラミン樹脂としては、メラミン（２，４，６−トリアミノ−１，３，５−トリアジン）とホルムアルデヒドとの重縮合からなる重合体が挙げられる。
【００４２】
フェノール樹脂としては、フェノールノボラック樹脂、クレゾールノボラック樹脂、ビスフェノールＡ型ノボラック樹脂等のノボラック型フェノール樹脂、メチロール型レゾール樹脂、ジメチレンエーテル型レゾール樹脂等のレゾール型フェノール樹脂、又は、アリールアルキレン型フェノール樹脂等が挙げられ、この中の一種、もしくは、二種以上を組み合わせたものが挙げられる。
【００４３】
ユリア樹脂としては、尿素とホルムアルデヒドとの縮合によって得られる樹脂が挙げられる。
【００４４】
また、前記熱可塑性樹脂としては、ポリエチレン、ポリプロピレン、ポリスチレン、スチレン／無水マレイン酸樹脂、スチレン／マレイミド樹脂、ポリアクリロニトリル、アクリロニトリル／スチレン（ＡＳ）樹脂、アクリロニトリル／ブタジエン／スチレン（ＡＢＳ）樹脂、塩素化ポリエチレン／アクリロニトリル／スチレン（ＡＣＳ）樹脂、アクリロニトリル／エチレン／スチレン（ＡＥＳ）樹脂、アクリロニトリル／スチレン／アクリル酸メチル（ＡＳＡ）樹脂、スチレン／アクリロニトリル（ＳＡＮ）樹脂、（メタ）アクリル樹脂、ポリ塩化ビニル（ＰＶＣ）、ポリ塩化ビニリデン（ＰＶＤＣ）、ポリアミド、ポリアセタール、ポリエチレンテレフタレート（ＰＥＴ）、ポリブチレンテレフタレート（ＰＢＴ）、ポリトリメチレンテレフタレート（ＰＴＴ）、ポリカーボネート、ポリアリーレンサルファイド、ポリエーテルスルホン（ＰＥＳ）、ポリフェニルスルホン（ＰＰＳＵ）、ポリフェニレンエーテル（ＰＰＥ）、変性ポリフェニレンエーテル（ｍ−ＰＰＥ）、ポリアリールケトン、液晶ポリマー（ＬＣＰ）、フッ素樹脂、ポリエーテルイミド（ＰＥＩ）、ポリアリレート（ＰＡＲ）、ポリサルフォン（ＰＳＦ）、ポリアミドイミド（ＰＡＩ）、ポリアミノビスマレイミド（ＰＡＢＭ）、熱可塑性ポリイミド（ＴＰＩ）、ポリエチレンナフタレート（ＰＥＮ）、エチレン／酢酸ビニル（ＥＶＡ）樹脂、アイオノマー（ＩＯ）樹脂、ポリブタジエン、スチレン／ブタジエン樹脂、ポリブチレン、ポリメチルペンテン、オレフィン／ビニルアルコール樹脂、環状オレフィン樹脂、セルロース樹脂、ポリ乳酸等を挙げることができる。
【００４５】
具体的に、ポリエチレンとしては、高密度ポリエチレン（ＨＤＰＥ）、中密度ポリエチレン、低密度ポリエチレン（ＬＤＰＥ）、直鎖状低密度ポリエチレン（ＬＬＤＰＥ）、超高分子量ポリエチレン等が挙げられる。
【００４６】
ポリプロピレンとしては、アイソタクチックポリプロピレン、アタクチックポリプロピレン、シンジオタクチックポリプロピレン及びこれらの混合物等が挙げられる。
【００４７】
ポリスチレンとしては、アタクチック構造を有するアタクチックポリスチレンである汎用ポリスチレン（ＧＰＰＳ）、ＧＰＰＳにゴム成分を加えた耐衝撃性ポリスチレン（ＨＩＰＳ）、シンジオタクチック構造を有するシンジオタクチックポリスチレン等が挙げられる。
【００４８】
（メタ）アクリル樹脂としては、アクリル酸、メタクリル酸、スチレン、アクリル酸メチル、アクリル酸エチル、メタクリル酸エチル、アクリル酸ブチル、メタクリル酸ブチル、脂肪酸ビニルエステルのうち一種を単独重合した重合体、又は二種以上を共重合した重合体等が挙げられる。
【００４９】
ポリ塩化ビニルとしては、従来公知の乳化重合法、懸濁重合法、マイクロ懸濁重合法、塊状重合法等の方法により重合される塩化ビニル単独重合体、又は、塩化ビニルモノマーと共重合可能なモノマーとの共重合体、又は、重合体に塩化ビニルモノマーをグラフト重合したグラフト共重合体等が挙げられる。
【００５０】
ポリアミドとしては、ポリカプロアミド（ナイロン６）、ポリヘキサメチレンアジパミド（ナイロン６６）、ポリテトラメチレンアジパミド（ナイロン４６）、ポリテトラメチレンセバカミド（ナイロン４１０）、ポリペンタメチレンアジパミド（ナイロン５６）、ポリペンタメチレンセバカミド（ナイロン５１０）、ポリヘキサメチレンセバカミド（ナイロン６１０）、ポリヘキサメチレンドデカミド（ナイロン６１２）、ポリデカメチレンアジパミド（ナイロン１０６）、ポリデカメチレンセバカミド（ナイロン１０１０）、ポリデカメチレンドデカミド（ナイロン１０１２）、ポリウンデカンアミド（ナイロン１１）、ポリウンデカメチレンアジパミド（ナイロン１１６）、ポリドデカンアミド（ナイロン１２）、ポリキシレンアジパミド（ナイロンＸＤ６）、ポリキシレンセバカミド（ナイロンＸＤ１０）、ポリメタキシリレンアジパミド（ナイロンＭＸＤ６）、ポリパラキシリレンアジパミド（ナイロンＰＸＤ６）、ポリテトラメチレンテレフタルアミド（ナイロン４Ｔ）、ポリペンタメチレンテレフタルアミド（ナイロン５Ｔ）、ポリヘキサメチレンテレフタルアミド（ナイロン６Ｔ）、ポリヘキサメチレンイソフタルアミド（ナイロン６Ｉ）、ポリノナメチレンテレフタルアミド（ナイロン９Ｔ）、ポリデカメチレンテレフタルアミド（ナイロン１０Ｔ）、ポリウンデカメチレンテレフタルアミド（ナイロン１１Ｔ）、ポリドデカメチレンテレフタルアミド（ナイロン１２Ｔ）、ポリテトラメチレンイソフタルアミド（ナイロン４Ｉ）、ポリビス（３−メチル−４−アミノヘキシル）メタンテレフタルアミド（ナイロンＰＡＣＭＴ）、ポリビス（３−メチル−４−アミノヘキシル）メタンイソフタルアミド（ナイロンＰＡＣＭＩ）、ポリビス（３−メチル−４−アミノヘキシル）メタンドデカミド（ナイロンＰＡＣＭ１２）、ポリビス（３−メチル−４−アミノヘキシル）メタンテトラデカミド（ナイロンＰＡＣＭ１４）等の成分のうち１種、もしくは２種以上の複数成分を組み合わせた共重合体やこれらの混合物等を挙げることができる。
【００５１】
ポリアセタールとしては、オキシメチレン単位を主たる繰り返し単位とする単独重合体、および、主としてオキシメチレン単位からなり、主鎖中に２〜８個の隣接する炭素原子を有するオキシアルキレン単位を含有する共重合体等が挙げられる。
【００５２】
ポリエチレンテレフタレートとしては、テレフタル酸又はその誘導体と、エチレングリコールを重縮合することにより得られる重合体等が挙げられる。
【００５３】
ポリブチレンテレフタレートとしては、テレフタル酸又はその誘導体と、１，４−ブタンジオールを重縮合することにより得られる重合体等が挙げられる。
【００５４】
ポリトリメチレンテレフタレートとしては、テレフタル酸又はその誘導体と、１，３−プロパンジオールを重縮合することにより得られる重合体等が挙げられる。
【００５５】
ポリカーボネートとしては、ジヒドロキシジアリール化合物とジフェニルカーボネート等の炭酸エステルとを溶融状態で反応させるエステル交換法により得られる重合体、又は、ジヒドロキシアリール化合物とホスゲンとを反応するホスゲン法により得られる重合体が挙げられる。
【００５６】
ポリアリーレンサルファイドとしては、直鎖型ポリフェニレンサルファイド、重合の後に硬化反応を行うことで高分子量化した架橋型ポリフェニレンサルファイド、ポリフェニレンサルファイドサルフォン、ポリフェニレンサルファイドエーテル、ポリフェニレンサルファイドケトン等が挙げられる。
【００５７】
変性ポリフェニレンエーテルとしては、ポリ（２，６−ジメチル−１，４−フェニレン）エーテルとポリスチレンとのポリマーアロイ、ポリ（２，６−ジメチル−１，４−フェニレン）エーテルとスチレン／ブタジエン共重合体とのポリマーアロイ、ポリ（２，６−ジメチル−１，４−フェニレン）エーテルとスチレン／無水マレイン酸共重合体とのポリマーアロイ、ポリ（２，６−ジメチル−１，４−フェニレン）エーテルとポリアミドとのポリマーアロイ、ポリ（２，６−ジメチル−１，４−フェニレン）エーテルとスチレン／ブタジエン／アクリロニトリル共重合体とのポリマーアロイ等が挙げられる。
【００５８】
ポリアリールケトンとしては、ポリエーテルケトン（ＰＥＫ）、ポリエーテルエーテルケトン（ＰＥＥＫ）、ポリエーテルケトンケトン（ＰＥＫＫ）、ポリエーテルエーテルケトンケトン（ＰＥＥＫＫ）等が挙げられる。
【００５９】
液晶ポリマー（ＬＣＰ）としては、サーモトロピック液晶ポリエステルである芳香族ヒドロキシカルボニル単位、芳香族ジヒドロキシ単位、芳香族ジカルボニル単位、脂肪族ジヒドロキシ単位、脂肪族ジカルボニル単位等から選ばれる１種以上の構造単位からなる（共）重合体等が挙げられる。
【００６０】
フッ素樹脂としては、ポリテトラフルオロエチレン（ＰＴＦＥ）、パーフルオロアルコキシ樹脂（ＰＦＡ）、フッ化エチレンプロピレン樹脂（ＦＥＰ）、フッ化エチレンテトラフルオロエチレン樹脂（ＥＴＦＥ）、ポリビニルフロライド（ＰＶＦ）、ポリフッ化ビニリデン（ＰＶＤＦ）、ポリクロロトリフルオロエチレン（ＰＣＴＦＥ）、エチレン／クロロトリフルオロエチレン樹脂（ＥＣＴＦＥ）等が挙げられる。
【００６１】
アイオノマー（ＩＯ）樹脂としては、オレフィン又はスチレンと不飽和カルボン酸との共重合体であって、カルボキシル基の一部を金属イオンで中和してなる重合体等が挙げられる。
【００６２】
オレフィン／ビニルアルコール樹脂としては、エチレン／ビニルアルコール共重合体、プロピレン／ビニルアルコール共重合体、エチレン／酢酸ビニル共重合体ケン化物、プロピレン／酢酸ビニル共重合体ケン化物等が挙げられる。
【００６３】
環状オレフィン樹脂としては、シクロヘキセン等の単環体、テトラシクロペンタジエン等の多環体、環状オレフィンモノマーの重合体等が挙げられる。
【００６４】
ポリ乳酸としては、Ｌ体の単独重合体であるポリＬ−乳酸、Ｄ体の単独重合体であるポリＤ−乳酸、又はその混合物であるステレオコンプレックス型ポリ乳酸等が挙げられる。
【００６５】
セルロース樹脂としては、メチルセルロース、エチルセルロース、ヒドロキシセルロース、ヒドロキシメチルセルロース、ヒドロキシエチルセルロース、ヒドロキシエチルメチルセルロース、ヒドロキシプロピルメチルセルロース、セルロースアセテート、セルロースプロピオネート、セルロースブチレート等を挙げることができる。
【００６６】
前記熱可塑性樹脂又は前記熱硬化性樹脂は、単独で用いてもよく、２種以上組み合わせて用いてもよい。
【００６７】
前記樹脂としては、成形作業性（とりわけ、フィラメントワインディング成形時の作業性）及び樹脂含浸性の観点から、熱硬化性樹脂であることが好ましい。その中でも、含浸性、硬化速度、脱型性及び成形品の機械的特性に優れることから、エポキシ樹脂であることが好ましい。
【００６８】
前記樹脂組成物が含みうる添加剤としては、強化繊維（例えば、ガラス繊維、炭素繊維、金属繊維等）、充填剤（例えば、ガラスパウダー、タルク、マイカ等）、難燃剤、紫外線吸収剤、熱安定剤、酸化防止剤、帯電防止剤、流動性改良剤、アンチブロッキング剤、潤滑剤、核剤、抗菌剤、顔料、硬化剤、硬化促進剤等を挙げることができる。前記樹脂組成物中に、これらの添加剤の含有量は、樹脂組成物の全量に対して、０〜７０質量％の範囲であり、好ましくは、１０〜６５質量％の範囲であり、より好ましくは、３０〜６０質量％の範囲である。
【００６９】
本実施形態の繊維強化樹脂中空円筒体は、例えば、次のようにして製造することができる。
【００７０】
まず、所定の外径を備えるステンレス鋼製マンドレルをフィラメントワインディング装置に設置し、強化繊維糸の供給と張力制御とを行う給糸装置に、強化繊維糸として例えばガラス繊維糸を２本設置する一方、フィラメントワインディング装置のレジンバスに樹脂組成物として例えばエポキシ樹脂を投入する。前記エポキシ樹脂は、硬化剤及び硬化促進剤を含んでいてもよい。
【００７１】
次に、前記フィラメントワインディング装置を用い、前記強化繊維糸に前記レジンバスで前記樹脂組成物を含浸させ、所定の張力をかけながら、該強化繊維糸を前記マンドレルに所定の厚さとなるように巻き付ける。前記フィラメントワインディング装置を用いて、前記強化繊維糸を前記マンドレルに巻き付けるときには、該強化繊維糸の巻き角度が該マンドレルの回転軸（中心軸）に対して所定の角度となるように巻き付ける。
【００７２】
次に、前記マンドレルに巻き付けられた強化繊維糸を、所定の温度で所定時間、例えば８５℃で４時間加熱し、該強化繊維糸に含浸された前記樹脂組成物を硬化させる。次に、前記樹脂組成物を硬化したガラス繊維糸の硬化物を、脱芯機を用いて前記マンドレルから取り外すことにより、繊維強化樹脂中空円筒体を得ることができる。
【００７３】
前記フィラメントワインディング装置及び前記脱芯機としては、公知の装置を用いることができる。
【００７４】
前述のようにして製造されることにより、本実施形態の繊維強化樹脂中空円筒体は、フィラメントワインディング成形品として得ることができ、シャフト材、エネルギー吸収部材等とすることができる。本実施形態の繊維強化樹脂中空円筒体は、エネルギー吸収部材とするときには上端部又は下端部に、端面に向かって次第に縮径するテーパ―部を備えるようにすることもできる。
【００７５】
前記シャフト材としては、プロペラシャフト、ドライブシャフト等の自動車部品、及び、テニスラケット、釣竿、ゴルフシャフト等のスポーツ用品を挙げることができる。
【００７６】
前記エネルギー吸収部材としては、クラッシュボックス、フロントサイドメンバー、リアサイドメンバー等を挙げることができる。
【００７７】
次に、本発明の実施例及び比較例を示す。
【実施例】
【００７８】
〔実施例１〕
本実施例では、強化繊維糸としてガラス繊維糸を用い、樹脂組成物としてエポキシ樹脂組成物を用いて繊維強化樹脂中空円筒体を製造した。【００７９】
前記ガラス繊維糸は、Ｅガラス組成を備え、平均繊維径１３．０μｍのガラスフィラメントが８００本収束されて形成されており、繊維径Ｄが１３．０μｍ、重量Ｔが２８０ｔｅｘである。また、前記エポキシ樹脂組成物は、エポキシ樹脂組成物（ナガセケムテックス株式会社製、商品名：エポキシ樹脂ＸＮＲ６８０５）と、硬化剤（ナガセケムテックス株式会社製、商品名：ＸＮＨ６８０５）と、硬化促進剤（ナガセケムテックス株式会社製、商品名：ＸＮＡ６８０５）とを１００：１００：２の質量比で混合したものである。【００８０】
次に、外径２０ｍｍのステンレス鋼製マンドレルをフィラメントワインディング装置に設置した後、強化繊維糸の供給と張力制御を行う給糸装置に前記ガラス繊維糸を２本設置し、フィラメントワインディング装置のレジンバスに前記エポキシ樹脂組成物を投入した。前記マンドレルは、微鏡面仕上げと離型処理とが施されている。【００８１】
次に、前記フィラメントワインディング装置を用い、前記ガラス繊維糸に前記レジンバスで前記エポキシ樹脂組成物を含浸させ、０．９ｋｇの張力をかけながら、該ガラス繊維糸を前記マンドレルに２ｍｍの厚さとなるように巻き付けた。前記フィラメントワインディング装置によるガラス繊維糸を前記マンドレルに巻き付ける操作は、巻角度がマンドレルの回転軸（中心軸）方向を０°としたときに該回転軸方向に対して±４５°（すなわち、交差角度９０°）となるようにして行った。【００８２】
次に、前記マンドレルに巻き付けられた前記ガラス繊維糸を、８５℃の温度で４時間加熱し、該ガラス繊維糸に含浸された前記エポキシ樹脂組成物を硬化させた。【００８３】
次に、前記エポキシ樹脂組成物が含浸したガラス繊維糸の硬化物を、脱芯機を用いてマンドレルから取り外し、外径２４ｍｍ、内径２０ｍｍの繊維強化中空円筒体を得た。【００８４】
本実施例で得られた繊維強化中空円筒体は、ガラス繊維糸の体積含有率Ｖが６６．５％であり、Ｔ１／４×Ｖ／Ｄ３＝０．１２４であった。【００８５】
次に、本実施例で得られた繊維強化中空円筒体を、長さが７００ｍｍとなるように切断し、ねじり試験片を作成した。得られたねじり試験片の中心線に対して＋４５°の方向及び−４５°の方向にひずみゲージを設置し、トルク試験機（三精工業株式会社製、商品名：２００ｋｇ−ｍ）を用いて、試験速度０．５ｒｐｍの条件でねじり試験片にトルク負荷を加え、動ひずみ測定装置（ＮＥＣ三栄株式会社製、商品名：オムニエースＩＩ  ＲＡ１３００）を用いて、せん断ひずみを測定した。測定されたトルクとせん断ひずみより、最大せん断応力、及び、せん断弾性率を算出した。結果を表１に示す。なお、表１中の値は、３回測定を行った際の平均値である。
〔実施例２〕
本実施例では、強化繊維糸として、平均繊維径１４．０μｍのガラスフィラメントが２０００本集束されて構成されたガラス繊維糸（繊維径Ｄ＝１４．０μｍ、重量Ｔ＝８００ｔｅｘ）を用い、給糸装置に該ガラス繊維糸１本を設置し、巻きつけ時の張力を１．５ｋｇとした以外は、実施例１と全く同一にして、外径２４ｍｍ、内径２０ｍｍ、ガラス繊維糸の体積含有率Ｖが５９．６％の繊維強化中空円筒体を得た。本実施例で得られた繊維強化中空円筒体において、Ｔ１／４×Ｖ／Ｄ３＝０．１１６であった。【００８６】
次に、本実施例で得られた繊維強化中空円筒体を用いた以外は、実施例１と全く同一にして、最大せん断応力及びせん断弾性率を算出した。結果を表１に示す。【００８７】
〔実施例３〕
本実施例では、巻きつけ時の張力を０．３ｋｇとした以外は、実施例１と全く同一にして、外径２４ｍｍ、内径２０ｍｍ、ガラス繊維糸の体積含有率Ｖが６０．８％の繊維強化中空円筒体を得た。本実施例で得られた繊維強化中空円筒体において、Ｔ１／４×Ｖ／Ｄ３の値は、０．１１３であった。【００８８】
次に、本実施例で得られた繊維強化中空円筒体を用いた以外は、実施例１と全く同一にして、最大せん断応力及びせん断弾性率を算出した。結果を表１に示す。【００８９】
〔実施例４〕
本実施例では、巻きつけ時の張力を１．５ｋｇとした以外は、実施例１と全く同一にして、外径２４ｍｍ、内径２０ｍｍ、ガラス繊維糸の体積含有率Ｖが６９．８％の繊維強化中空円筒体を得た。本実施例で得られた繊維強化中空円筒体において、Ｔ１／４×Ｖ／Ｄ３＝０．１３０であった。【００９０】
次に、本実施例で得られた繊維強化中空円筒体を用いた以外は、実施例１と全く同一にして、最大せん断応力及びせん断弾性率を算出した。結果を表１に示す。【００９１】
〔実施例５〕
本実施例では、巻きつけ時の張力を０ｋｇとした以外は、実施例１と全く同一にして、外径２４ｍｍ、内径２０ｍｍ、ガラス繊維糸の体積含有率Ｖが５８．５％の繊維強化中空円筒体を得た。本実施例で得られた繊維強化中空円筒体において、Ｔ１／４×Ｖ／Ｄ３＝０．１０９であった。【００９２】
次に、本実施例で得られた繊維強化中空円筒体を用いた以外は、実施例１と全く同一にして、最大せん断応力及びせん断弾性率を算出した。結果を表１に示す。【００９３】
［実施例６］
本実施例では、強化繊維糸１としてガラス繊維糸を用い、強化繊維糸２として炭素繊維糸を用い、樹脂組成物としてエポキシ樹脂組成物を用いて繊維強化樹脂中空円筒体を製造した。【００９４】
前記ガラス繊維糸は、平均繊維径１４．０μｍのガラスフィラメントが２０００本集束されて構成されたガラス繊維糸（繊維径Ｄ１＝１４．０μｍ、重量Ｔ２＝８００ｔｅｘ）である。前記炭素繊維糸は、繊維径Ｄ２＝７．０μｍ、重量Ｔ２＝１６５０ｔｅｘの炭素繊維糸である。前記エポキシ樹脂組成物は、実施例１で用いたエポキシ樹脂組成物と同一のものである。【００９５】
まず、外径２０ｍｍのステンレス鋼製マンドレルをフィラメントワインディング装置に設置した後、強化繊維糸の供給と張力制御を行う給糸装置に前記ガラス繊維糸を１本設置し、フィラメントワインディング装置のレジンバスに前記エポキシ樹脂組成物を投入した。前記マンドレルは、微鏡面仕上げと離型処理とが施されている。【００９６】
次に、前記フィラメントワインディング装置を用い、前記ガラス繊維糸に前記レジンバスで前記エポキシ樹脂組成物を含浸させ、１．５ｋｇの張力をかけながら、該ガラス繊維糸を前記マンドレルに０．７３ｍｍの厚さとなるように巻き付けた。前記フィラメントワインディング装置によるガラス繊維糸を前記マンドレルに巻き付ける操作は、巻角度がマンドレルの回転軸（中心軸）方向を０°としたときに該回転軸方向に対して±４５°（すなわち、交差角度９０°）となるようにして行った。【００９７】
次に、前記フィラメントワインディング装置を用い、前記ガラス繊維糸に前記レジンバスで前記エポキシ樹脂組成物を含浸させ、１．５ｋｇの張力をかけながら、該ガラス繊維糸を、第１層のガラス繊維糸が巻付けられたマンドレルに、第１層のガラス繊維糸とは巻位置を変更して、０．７３ｍｍの厚さとなるように巻き付けた。前記フィラメントワインディング装置によるガラス繊維糸を前記マンドレルに巻き付ける操作は、巻角度がマンドレルの回転軸（中心軸）方向を０°としたときに該回転軸方向に対して±４５°（すなわち、交差角度９０°）となるようにして行った。【００９８】
次に、前記フィラメントワインディング装置を用い、前記ガラス繊維糸に前記レジンバスで前記エポキシ樹脂組成物を含浸させ、１．５ｋｇの張力をかけながら、該ガラス繊維糸を、第１層及び第２層のガラス繊維糸が巻付けられたマンドレルに、第１層及び第２層のガラス繊維糸とは巻位置を変更して、０．７３ｍｍの厚さとなるように巻き付けた。前記フィラメントワインディング装置によるガラス繊維糸を前記マンドレルに巻き付ける操作は、巻角度がマンドレルの回転軸（中心軸）方向を０°としたときに該回転軸方向に対して±４５°（すなわち、交差角度９０°）となるようにして行った。【００９９】
次に、前記フィラメントワインディング装置を用い、前記炭素繊維糸に前記レジンバスで前記エポキシ樹脂組成物を含浸させ、１．５ｋｇの張力をかけながら、該炭素繊維糸を、合計３層のガラス繊維糸が巻付けられたマンドレルに、１．２ｍｍの厚さとなるように巻き付けた。前記フィラメントワインディング装置によるガラス繊維糸を前記マンドレルに巻き付ける操作は、巻角度がマンドレルの回転軸（中心軸）方向を０°としたときに該回転軸方向に対して±４５°（すなわち、交差角度９０°）となるようにして行った。【０１００】
次に、前記フィラメントワインディング装置を用い、前記炭素繊維糸に前記レジンバスで前記エポキシ樹脂組成物を含浸させ、１．５ｋｇの張力をかけながら、該炭素繊維糸を、合計３層のガラス繊維糸及び第１層の炭素繊維糸が巻付けられたマンドレルに、第１層の炭素繊維層とは巻位置を変更して、１．２ｍｍの厚さとなるように巻き付けた。前記フィラメントワインディング装置によるガラス繊維糸を前記マンドレルに巻き付ける操作は、巻角度がマンドレルの回転軸（中心軸）方向を０°としたときに該回転軸方向に対して±４５°（すなわち、交差角度９０°）となるようにして行った。【０１０１】
次に、前記マンドレルに巻き付けられた前記ガラス繊維糸及び炭素繊維糸を、８５℃の温度で４時間加熱し、該ガラス繊維糸及び炭素繊維糸に含浸された前記エポキシ樹脂組成物を硬化させた。【０１０２】
次に、前記エポキシ樹脂組成物が含浸したガラス繊維糸及び炭素繊維糸の硬化物を、脱芯機を用いてマンドレルから取り外し、外径２９．２ｍｍ、内径２０ｍｍの繊維強化中空円筒体を得た。【０１０３】
本実施例で得られた繊維強化中空円筒体をガラス繊維強化層（合計３層）及び炭素繊維強化層（合計２層）に分けた場合、ガラス繊維強化層におけるガラス繊維糸の体積含有率Ｖ１が５９．６％であり、炭素繊維強化層における炭素繊維糸の体積含有率Ｖ２が５１．０％であった。【０１０４】
本実施例で得られた繊維強化中空円筒体において、Ｄ、Ｔ、Ｖをそれぞれ以下のように算出した。Ｄ＝（Ｄ１×３４＋Ｄ２×２４）／（３４＋２４）。Ｔ＝（Ｔ１×３４＋Ｔ２×２４）／（３４＋２４）。Ｖ＝（Ｖ１×３４＋Ｖ２×２４）／（３４＋２４）。本実施例で得られた繊維強化中空円筒体において、Ｔ１／４×Ｖ／Ｄ３＝０．１５４であった。【０１０５】
次に、本実施例で得られた繊維強化中空円筒体を用いた以外は、実施例１と全く同一にして、最大せん断応力及びせん断弾性率を算出した。結果を表１に示す。【０１０６】
〔比較例１〕
本比較例では、強化繊維糸として、平均繊維径１７．０μｍのガラスフィラメントが２０００本集束されて構成されたガラス繊維糸（繊維径Ｄ＝１７．０μｍ、重量Ｔ＝１１５０ｔｅｘ）を用い、給糸装置に該ガラス繊維糸１本を設置し、巻きつけ時の張力を１．５ｋｇとした以外は、実施例１と全く同一にして、外径２４ｍｍ、内径２０ｍｍ、ガラス繊維糸の体積含有率Ｖが５８．６％の繊維強化中空円筒体を得た。本比較例で得られた繊維強化中空円筒体において、Ｔ１／４×Ｖ／Ｄ３＝０．０６９であった。【０１０７】
次に、本比較例で得られた繊維強化中空円筒体を用いた以外は、実施例１と全く同一にして、最大せん断応力及びせん断弾性率を算出した。結果を表１に示す。【０１０８】
【表１】
0006885516.tif 000002
表１から、ガラス繊維糸の繊維径Ｄが１０．０〜１８．０μｍの範囲にあり、重量Ｔが１００〜１５００ｔｅｘの範囲にあり、繊維強化樹脂中空円筒体におけるガラス繊維糸の体積含有率Ｖが４０．０〜８０．０％の範囲にあり、０．０９０≦Ｔ１／４×Ｖ／Ｄ３≦０．１５５である実施例１〜５の繊維強化樹脂中空円筒体によれば、最大せん断応力が３００ＭＰａ以上かつ、せん断弾性率が１１．０ＧＰａ以上であり、強いねじりへの耐性と、エネルギー吸収部材へ使用可能な衝撃エネルギー吸収性を備えていることが明らかである。【０１０９】
〔実施例７〕
本実施例では、強化繊維糸としてガラス繊維糸を用い、樹脂組成物としてエポキシ樹脂組成物を用いて繊維強化樹脂中空円筒体を製造した。【０１１０】
前記ガラス繊維糸は、Ｅガラス組成を備え、平均繊維径１４．０μｍのガラスフィラメントが２０００本収束されて形成されており、繊維径Ｄが１４．０μｍ、重量Ｔが８００ｔｅｘである。また、前記エポキシ樹脂組成物は、エポキシ樹脂組成物（ナガセケムテックス株式会社製、商品名：エポキシ樹脂ＸＮＲ６８０５）と、硬化剤（ナガセケムテックス株式会社製、商品名：ＸＮＨ６８０５）と、硬化促進剤（ナガセケムテックス株式会社製、商品名：ＸＮＡ６８０５）とを１００：１００：２の質量比で混合したものである。【０１１１】
次に、外径１００ｍｍのステンレス鋼製マンドレルをフィラメントワインディング装置に設置した後、強化繊維糸の供給と張力制御を行う給糸装置に前記ガラス繊維糸を１本設置し、フィラメントワインディング装置のレジンバスに前記エポキシ樹脂組成物を投入した。前記マンドレルは、微鏡面仕上げと離型処理とが施されている。【０１１２】
次に、前記フィラメントワインディング装置を用い、前記ガラス繊維糸に前記レジンバスで前記エポキシ樹脂組成物を含浸させ、１．５ｋｇの張力をかけながら、該ガラス繊維糸を前記マンドレルに２．２ｍｍの厚さとなるように巻き付けた。前記フィラメントワインディング装置によるガラス繊維糸を前記マンドレルに巻き付ける操作は、巻角度がマンドレルの回転軸（中心軸）方向を０°としたときに該回転軸方向に対して±６０°（すなわち交差角度１２０°）となるようにして行った。【０１１３】
次に、前記マンドレルに巻き付けられた前記ガラス繊維糸を、８５℃の温度で４時間加熱し、該ガラス繊維糸に含浸された前記エポキシ樹脂組成物を硬化させた。【０１１４】
次に、前記エポキシ樹脂組成物が含浸したガラス繊維糸の硬化物を、脱芯機を用いてマンドレルから取り外し、外径１０５ｍｍ、内径１００ｍｍの繊維強化中空円筒体を得た。【０１１５】
本実施例で得られた繊維強化中空円筒体は、ガラス繊維糸の体積含有率Ｖが６３．０％であり、Ｔ１／４×Ｖ／Ｄ３＝０．１２２であった。【０１１６】
次に、本実施例で得られた繊維強化中空円筒体を、長さが１３５ｍｍとなるように切断し、上端部に上端面に向かって次第に縮径する４５°の角度のテーパ―部を設け、エネルギー吸収部材を作成した。【０１１７】
次に、本実施例で得られたエネルギー吸収部材を上側治具と下側治具とで挟み、大型落錘衝撃試験を行った。前記大型落錘衝撃試験は、上側治具の上に質量２００ｋｇの落錘子を、高さ２．４６ｍから衝撃速度２５ｋｍ／ｈで自由落下させ、エネルギー吸収部材の軸方向に衝撃圧縮荷重を加えることにより行った。衝撃荷重は下側治具の下に取付けたロードセルから計測し、変位は高速度カメラで撮影した動画を画像解析することで計測した。計測された衝撃荷重と、変位より荷重変位曲線を描き、変位量が７０ｍｍに達するまでの総エネルギー吸収量を算出し、算出された総エネルギー吸収量を、大型落錘衝撃試験で破壊された部分の質量で割ることで、比エネルギー吸収量を算出した。結果を表２に示す。表２中の値は、３回測定を行った際の平均値である。【０１１８】
〔実施例８〕
本実施例では、上端部に前記テーパ―部を全く設けない以外は、実施例７と全く同一にしてエネルギー吸収部材を作成した。【０１１９】
次に、本実施例で得られたエネルギー吸収部材を用いた以外は、実施例７と全く同一にして、比エネルギー吸収量を算出した。結果を表２に示す。【０１２０】
〔実施例９〕
本実施例では、強化繊維糸として、平均繊維径１３．０μｍのガラスフィラメントが８００本集束されて構成されたガラス繊維糸（繊維径Ｄ＝１３．０μｍ、重量Ｔ＝２８０ｔｅｘ）を用い、給糸装置に該ガラス繊維糸２本を設置した以外は、実施例７と全く同一にして、外径１０５ｍｍ、内径１００ｍｍの繊維強化中空円筒体を得た。実施例で得られた繊維強化中空円筒体は、ガラス繊維糸の体積含有率Ｖが６６．７％であり、Ｔ１／４×Ｖ／Ｄ３＝０．１２４であった。【０１２１】
次に、本実施例で得られた繊維強化中空円筒体を、長さが１３５ｍｍとなるように切断し、上端部に上端面に向かって次第に縮径する４５°の角度のテーパ―部を設け、エネルギー吸収部材を作成した。【０１２２】
次に、本実施例で得られたエネルギー吸収部材を用いた以外は、実施例７と全く同一にして、比エネルギー吸収量を算出した。結果を表２に示す。【０１２３】
【表２】
0006885516.tif 000003
表２から、ガラス繊維糸の繊維径Ｄが１２．０〜１５．０μｍの範囲にあり、重量Ｔが３５０〜９５０ｔｅｘの範囲にあり、繊維強化樹脂中空円筒体におけるガラス繊維糸の体積含有率Ｖが５７．５〜７０．０％の範囲にある繊維強化樹脂中空円筒体からなる実施例７〜９のエネルギー吸収部材によれば、１７．８ｋｊ／ｋｇ以上の比エネルギー吸収量を備えており、優れた衝撃エネルギー吸収性を得ることができることが明らかである。